(57)【要約】【課題】  乱流の発生を抑制するとともに鋳包み対象の板状部材が鋳造型に対して浮き上がることを防止し得る溶湯の流れを形成して、鋳造品質の向上を図る。【解決手段】  鋳包み成形用鋳造装置は、鋳物品の鋳造成形時に板状部材を鋳包み成形するために用いられる。この鋳包み成形用鋳造装置は、溶湯が注湯されるキャビティ４０４が内部に形成されるとともに鋳包み対象の板状部材１００が載置される型と、型に対して押さえ込む方向の力Ｆを板状部材に付勢する溶湯の流れ４１２をキャビティ内に形成する湯流れ形成手段４１０と、を有している。【選択図】  図１１
2005118865.tif 000002
【特許請求の範囲】
【請求項１】
鋳物品の鋳造成形時に板状部材を鋳包み成形する鋳包み成形用鋳造装置において、
溶湯が注湯されるキャビティが内部に形成されるとともに鋳包み対象の前記板状部材が載置される型と、
前記型に対して押さえ込む方向の力を前記板状部材に付勢する溶湯の流れを前記キャビティ内に形成する湯流れ形成手段と、を有することを特徴とする鋳包み成形用鋳造装置。
【請求項２】
前記湯流れ形成手段は、前記板状部材と鋭角をなす面上に配置した湯口から構成されていることを特徴とする請求項１に記載の鋳包み成形用鋳造装置。
【請求項３】
前記板状部材は、その一部を溶湯に鋳包まれるように外部に突出して、前記型内に載置される砂中子に予め設置されていることを特徴とする請求項１に記載の鋳包み成形用鋳造装置。
【請求項４】
前記板状部材は、鋳物品としてのシリンダヘッドの吸気ポートを複数のポートに仕切る吸気ポート用の仕切り板からなり、
当該仕切り板は、その両側縁部を溶湯に鋳包まれるように外部に突出して、前記吸気ポートを形成するために前記型内に載置される吸気ポート成形用砂中子に予め設置されていることを特徴とする請求項１に記載の鋳包み成形用鋳造装置。
【請求項５】
前記湯流れ形成手段に近接して設けられ、前記キャビティ内のうち前記板状部材が載置された部位とは異なる部位へ溶湯を補給する溶湯補給手段をさらに有していることを特徴とする請求項１に記載の鋳包み成形用鋳造装置。
【請求項６】
前記湯流れ形成手段および前記溶湯補給手段の両者は、前記鋳物品における製品としての形状の外側に相当する位置に配置されていることを特徴とする請求項５に記載の鋳包み成形用鋳造装置。
【請求項７】
鋳物品の鋳造成形時に板状部材を鋳包み成形する鋳包み成形方法において、
溶湯が注湯されるキャビティが内部に形成された型内に鋳包み対象の前記板状部材を載置し、
前記型に対して押さえ込む方向の力を前記板状部材に付勢する溶湯の流れを前記キャビティ内に形成しつつ前記板状部材を鋳包み成形することを特徴とする鋳包み成形方法。
【発明の詳細な説明】
【技術分野】
【０００１】
本発明は、鋳物品の鋳造成形時に板状部材を鋳包み成形する鋳包み成形用鋳造装置および鋳包み成形方法に関するものである。
【背景技術】
【０００２】
最近の内燃機関のシリンダには、シリンダヘッドの吸気ポート内に、タンブル板とも指称される仕切り板を設けたものがある。吸気ポートの吸気側端部に配置された気流制御弁を制御することにより、吸気ポートからシリンダボアに導入される吸気を仕切り板によって偏流させ、シリンダボア内で生じるタンブル流（縦渦流）を強化し、燃費の向上などを図るようにしている（特許文献１を参照）。
【０００３】
なお、本明細書では、仕切り板において、空気や燃料ガスの吸気が流入してくる側を「吸気側」、その反対側、つまりシリンダボア側を「シリンダ側」と称することとする。
【０００４】
シリンダヘッドを鋳造成形する場合には、金属製の仕切り板を吸気ポート成形用砂中子内に設置し、仕切り板を鋳包み成形することが一般的である。この吸気ポート成形用砂中子は、仕切り板の鋳包み代である両側縁部が中子から外部に突出ないし張り出した形状を有している。そして、シリンダヘッドの鋳造時には、吸気ポート成形用砂中子は鋳造型内のキャビティに載置されている。
【０００５】
しかしながら、キャビティに溶湯を充填する過程において、中子から突出した仕切り板の両側縁部が溶湯の流れによる力を受けて、中子が浮き上がる虞がある。中子が浮き上がると、製品としてのシリンダヘッドに対する吸気ポートの位置ズレが生じる。また、鋳造型に対する仕切り板の位置を正規の位置に保持できないことから、仕切り板の位置ズレも生じてしまい、所望のタンブル流を形成できない虞がある。また、仕切り板の両側縁部が乱流発生の起点となり、酸化物やガスの巻き込みにより、鋳造品質の低下を招くという問題もある。
【０００６】
したがって、鋳物品の鋳造成形時に板状部材を鋳包み成形する場合にあっては、鋳包み対象の板状部材を鋳造型に対して浮き上がらせることがなく、また、乱流の発生も抑制しなければならない。
【特許文献１】特表２００１−１９３４６９号公報
【発明の開示】
【発明が解決しようとする課題】
【０００７】
本発明は、上記実情に鑑みてなされたもので、乱流の発生を抑制するとともに鋳包み対象の板状部材が鋳造型に対して浮き上がることを防止し得る溶湯の流れを形成して、鋳造品質の向上を図ることを目的とする。
【課題を解決するための手段】
【０００８】
上記目的を達成する請求項１に記載の本発明は、鋳物品の鋳造成形時に板状部材を鋳包み成形する鋳包み成形用鋳造装置において、
溶湯が注湯されるキャビティが内部に形成されるとともに鋳包み対象の前記板状部材が載置される型と、
前記型に対して押さえ込む方向の力を前記板状部材に付勢する溶湯の流れを前記キャビティ内に形成する湯流れ形成手段と、を有することを特徴とする鋳包み成形用鋳造装置である。
【０００９】
また、上記目的を達成する請求項７に記載の本発明は、鋳物品の鋳造成形時に板状部材を鋳包み成形する鋳包み成形方法において、
溶湯が注湯されるキャビティが内部に形成された型内に鋳包み対象の前記板状部材を載置し、
前記型に対して押さえ込む方向の力を前記板状部材に付勢する溶湯の流れを前記キャビティ内に形成しつつ前記板状部材を鋳包み成形することを特徴とする鋳包み成形方法である。
【発明の効果】
【００１０】
本発明の鋳包み成形用鋳造装置および鋳包み成形方法によれば、型に対して押さえ込む方向の力を鋳包み対象の板状部材に付勢する溶湯の流れを形成することから、乱流の発生を抑制するとともに板状部材が型に対して浮き上がることを防止することができ、鋳造品質の向上を図ることが可能となる。
【発明を実施するための最良の形態】
【００１１】
以下、本発明に係る鋳包み成形用鋳造装置および鋳包み成形方法を、シリンダヘッド（鋳物品に相当する）の鋳造成形時に吸気ポート用の仕切り板（板状部材に相当する）を鋳包み成形する実施形態に適用した場合を例に挙げて、図面を参照しつつ説明する。
【００１２】
（第１の実施形態）
まず、本発明の適用対象となる、吸気ポート１４用の仕切り板１００を有するシリンダヘッド１０について説明する。なお、以下の説明では、吸気ポート１４用の仕切り板１００を、「タンブル板１００」とも称する。このタンブル板１００が、鋳包み対象の板状部材に相当している。
【００１３】
図１は、エンジンのシリンダヘッド１０を示す概略断面図、図２は、吸気ポート１４の軸直角断面図、図３は、シリンダヘッド１０での気流状態を示す概略図、図４は、図３の概略平面図である。
【００１４】
図１および図３を参照して、シリンダヘッド１０は、シリンダブロック１１の上部に設けられ、インテークマニホールド１２からの空気や燃料ガスからなる吸気流をシリンダボア１３内に導入する吸気ポート１４と、シリンダボア１３内で燃焼した後の排ガスを排出する排気ポート１５を有している。なお、図示のエンジンは、１気筒４バルブであり、吸気弁１６および排気弁１７が２つずつ設けられている。
【００１５】
吸気ポート１４内には、吸気側（図３の外端側）からシリンダ側に向かって流れる吸気の流れ方向（白抜き矢印）に沿って仕切り板１００が設けられている。仕切り板１００の吸気側には、図３および図４に示すように、制御弁１８が設けられたインテークマニホールド１２が接続されている。吸気ポート１４は、仕切り板１００により、上部ポート１４ｕと下部ポート１４ｄに仕切られることになり、制御弁１８により下部ポート１４ｄを閉じると、吸気は、増速されて上部ポート１４ｕ内を流れ、シリンダボア１３内で強力なタンブル流（縦渦流）を形成することになる。
【００１６】
図５（Ａ）（Ｂ）は、本実施形態に係るタンブル板１００を示す平面図および側面図である。
【００１７】
図５（Ａ）（Ｂ）に示すように、実施形態に係るタンブル板１００は、シリンダヘッド１０の吸気ポート１４を形成する後述の吸気ポート成形用砂中子２００（図６を参照）に予め設置され、シリンダヘッド１０の鋳造成形時に鋳包まれて、シリンダヘッド１０の吸気ポート１４を複数のポート（上部ポート１４ｕと下部ポート１４ｄ）に仕切るものである。なお、以下の説明では、タンブル板１００が予め設置された吸気ポート成形用砂中子２００を、「ポート中子２００」とも称する。
【００１８】
詳述すると、タンブル板１００は、略矩形形状を有し、シリンダヘッド１０の鋳造成形時に溶湯に鋳包まれることになる両側縁部Ｔｃと、両側縁部Ｔｃに連続するとともに吸気ポート１４内で吸気の流れの上流側に配置されることになる吸気側端部Ｔｂと、両側縁部Ｔｃに連続するとともに吸気の流れの下流側に配置されることになるシリンダ側端部Ｔａと、を備えている。両側縁部Ｔｃよりも内方部分が、吸気ポート１４内を仕切る仕切り部１０３となる。図中符号１０１および１０２は、それぞれ、両側縁部Ｔｃにおける側端面１０１および厚み方向の端面１０２を示している。
【００１９】
タンブル板１００の材質は、リサイクル性を考慮してアルミニウム合金を使用することが好ましい。
【００２０】
タンブル板１００の板厚は、吸気ポート１４内を流通する吸気の抵抗にならないように薄肉であることが望ましいが、タンブル板１００の材質がアルミニウム合金の場合には、シリンダヘッド１０鋳造品を熱処理する際の熱変形を防止する必要を考慮し、約１．５ｍｍ以上であることが望ましい。
【００２１】
タンブル板１００の製造方法は特に限定されないが、同品質のものを簡便かつ安価に作製する観点から、プレス成形によりタンブル板１００を作製することが好ましい。
【００２２】
図６（Ａ）（Ｂ）は、タンブル板１００が予め設置されたポート中子２００を示す平面図および側面図である。また、図７は、ポート中子２００を造型する型３００を示す概略断面図、図８は、ポート中子２００を造型する型３００を破断してタンブル板１００を露呈した状態で示す平面図である。なお、以下の説明では、ポート中子２００を造型する型３００を、「中子型３００」とも称する。
【００２３】
シリンダヘッド１０を鋳造成形する際には、まず、図７に示される中子型３００を用いて、図６に示されるポート中子２００が造型される。
【００２４】
ポート中子２００は、シリンダヘッド１０の鋳造成形時にタンブル板１００を鋳包み成形する鋳包み成形用鋳造装置における型４００内に載置して（図９を参照）、シリンダヘッド１０の吸気ポート１４を形成するものである。このポート中子２００は、上述したタンブル板１００が、その両側縁部Ｔｃを溶湯に鋳包まれるように外部に突出して、予め設置されている。
【００２５】
外部に突出したタンブル板１００の両側縁部Ｔｃは、溶湯に鋳包まれたときの保持をより確実にする部分である。鋳包み代は、特に限定されるものではないが、例えば、約２ｍｍに設定されている。
【００２６】
前記中子型３００は、中子用上型３０１や中子用下型３０２などからなる複数の部分型から構成されている。これら部分型を突き合わせると、その内部には、ポート中子２００を形成するためのキャビティ３０３が形成される。このキャビティ３０３内に、中子砂を吹き込み、押し固めてポート中子２００を成形する。
【００２７】
図８に示すように、中子型３００に予めタンブル板１００を載置した状態で、中子砂を吹き込み、ポート中子２００を成形する。このタンブル板１００は、中子型３００内でズレないように位置決めされ、中子型３００の型合わせ面に形成された座にセットされている。つまり、中子用下型３０２のキャビティ周縁に載置された状態で保持されている。
【００２８】
中子型３００内で成形されたポート中子２００は、中子用上型３０１や中子用下型３０２などの部分型を図７中矢印で示す分割方向に分割することにより、中子型３００から取り出される。なお、図７中符号２０１は巾木を示している。
【００２９】
図９は、シリンダヘッド１０の鋳造成形時にタンブル板１００を鋳包み成形する鋳包み成形用鋳造装置における型４００を示す図であり、型４００内にポート中子２００などの各種中子を設置した状態を示す断面図である。なお、以下の説明では、鋳包み成形用鋳造装置における型４００を、「鋳造型４００」とも称する。
【００３０】
図９に示すように、ポート中子２００は、シリンダヘッド１０を成形するための鋳造型４００に組み込まれる。鋳造型４００は、上型４０１、下型４０２およびサイド型４０３からなり、ポート中子２００を下型４０２とサイド型４０３の間で支持し、上型４０１で覆うと、内部にシリンダヘッド１０を成形するためのキャビティ４０４が形成される。なお、図中の符号「４０５」は、ウォータージャケット成形用の中子である。鋳造法は、例えば、低圧鋳造法（ＬＰＤＣ）が採用される。
【００３１】
この状態で、湯口（図示せず）からキャビティ４０４内に、アルミニウム合金、その他の金属からなる溶湯を注湯すると、タンブル板１００は、その両側縁部Ｔｃが鋳包まれていき、溶湯が凝固すると、その両側縁部Ｔｃの全体が固定され、図１に示すようなシリンダヘッド１０が形成される。
【００３２】
図１０（Ａ）（Ｂ）は、シリンダヘッド５００の鋳造成形時にタンブル板５０１を鋳包み成形する対比例における不具合の説明に供する図、図１１は、本発明に係る鋳包み成形用鋳造装置および鋳包み成形方法の概念の説明に供する図である。また、図１２（Ａ）（Ｂ）は、溶湯の所定の流れをキャビティ４０４内に形成する湯流れ形成手段４１０の説明に供する図である。なお、湯流れ形成手段４１０は型４００に組み込まれるものであるが、理解の容易のために、図１０（Ａ）（Ｂ）ではシリンダヘッド５００の概略断面図を示し、図１２（Ａ）（Ｂ）ではシリンダヘッド１０の概略断面図および左側面図を示してある。
【００３３】
図１０（Ａ）（Ｂ）を参照して、タンブル板５０１はポート中子における吸気経路を形成する部分に平行に設置されているため、シリンダヘッド５００に対して、吸気ポートと同じ角度で設置されることとなる。シリンダヘッドを鋳造する工法としては、重力鋳造法、低圧鋳造法が一般的であり、型としては、砂型、金型が一般的である。また、鋳造方案は工法、型材、個取り数、要求品質、部品形状によって、引け巣欠陥、湯廻り不良の発生を最小限に抑えることを最優先に決定している。
【００３４】
しかしながら、タンブル板５０１があらかじめ設置されたポート中子を使用する場合においては、対比例のように湯口（ゲート）５０２、５０３を配置した場合には、溶湯が注湯される際に、タンブル板５０１の鋳包み部分が溶湯の整流を妨げる障害物となり、溶湯の流れに乱流が発生する。この溶湯の乱流は、酸化物の巻き込みや、ガス巻き込みなどの鋳造欠陥の原因となり得る。
【００３５】
さらに、溶湯が流れる際にタンブル板５０１の鋳包み部分が上向きの力Ｆｕを受け、タンブル板５０１には、これを浮き上がらせようとする力が作用する。これによって、ポート中子に浮きが発生し、後加工でバリ仕上げが必要になるだけでなく、ポート中子やタンブル板５０１の位置精度も悪化することになる。図１０（Ａ）（Ｂ）は、低圧鋳造法で一般的な方案の一例を示したもので、注湯時に乱流の発生やポート中子の浮きが発生している。
【００３６】
そこで、この結果から、タンブル板１００が予め設置されたポート中子２００を使って鋳造する場合には、タンブル板１００による乱流、ポート中子２００の浮きを発生させない鋳造技術が必要であるという知見を得るに至った。
【００３７】
上記のように、鋳物品の鋳造成形時に板状部材を鋳包み成形する場合においては、注湯時の乱流による鋳造欠陥の発生を防止し、かつ、鋳包み対象の板状部材の浮き上がりを防止して、位置精度が良好な鋳造粗材を製造する要請がある。
【００３８】
本発明は、かかる要請に応えるため、図１１の概念図に示すように、鋳包み対象の板状部材１００がキャビティ４０４内で鋭角αを形成する任意の底面４１１を設定し、当該底面４１１と平行（図においては水平）な溶湯の流れ４１２を形成すれば、板状部材１００による乱流の発生を可及的に抑制できるとともに、板状部材１００の浮き上がりを押さえ込む力Ｆを発生させることができる点に着目して完成されたものである。
【００３９】
そこで、本発明に係る鋳包み成形方法は、溶湯が注湯されるキャビティ４０４が内部に形成された型内に鋳包み対象の板状部材１００を載置し、型に対して押さえ込む方向の力を板状部材１００に付勢する溶湯の流れ４１２をキャビティ４０４内に形成しつつ板状部材１００を鋳包み成形するようにしたものである。また、この鋳包み成形方法を具現化した本発明に係る鋳包み成形用鋳造装置は、溶湯が注湯されるキャビティ４０４が内部に形成されるとともに鋳包み対象の板状部材１００が載置される型４００と、前記型４００に対して押さえ込む方向の力Ｆを板状部材１００に付勢する溶湯の流れ４１２をキャビティ４０４内に形成する湯流れ形成手段４１０を有するものである。湯流れ形成手段４１０は、鋳包み対象の板状部材１００がキャビティ４０４内で鋭角αを形成する任意の面４１１に対して、鋭角の起点に向かい合う位置に配置されている。そして、湯流れ形成手段４１０を介して溶湯を前記面４１１と平行に注湯すれば、溶融金属を注湯するときに板状部材１００の周辺での乱流の発生を防止することができる。さらに、溶湯が板状部材１００の上面側を押さえるように流れる結果、型４００に対して押さえ込む方向の力Ｆを鋳包み対象の板状部材１００に付勢する溶湯の流れ４１２が形成される。これにより、乱流の発生を抑制するとともに板状部材１００が溶湯の流れで型に対して浮き上がることを防止することができ、鋳造品質の向上を図ることができる。
【００４０】
湯流れ形成手段４１０は、板状部材と鋭角をなす面上に配置した湯口（ゲート）４１３から構成するのが好ましい。湯流れ形成手段４１０として特殊な部材を使用しなくとも、型に対して押さえ込む方向の力Ｆを板状部材１００に付勢する溶湯の流れ４１２を簡便かつ安価に形成することができるからである。
【００４１】
本実施形態においては、板状部材１００は、鋳物品としてのシリンダヘッド１０の吸気ポート１４を複数のポートに仕切るタンブル板１００からなる。このタンブル板１００は、その両側縁部Ｔｃを溶湯に鋳包まれるように外部に突出して、吸気ポート１４を形成するために型内に載置されるポート中子２００に予め設置されている。
【００４２】
図１２（Ａ）（Ｂ）を参照して、本実施形態にあっては、溶湯の所定の流れ４１２をキャビティ４０４内に形成するための湯流れ形成手段４１０としての湯口４１３を、タンブル板１００が燃焼室へのジョイント面１０ａと形成する鋭角の起点に向かい合う位置に配置してある。湯流れ形成手段４１０を介して前記ジョイント面１０ａと平行に溶湯が注湯されるので、注湯時において、溶湯は整流を維持して充填されることになる。また、溶湯が両側縁部Ｔｃの上面側を押さえるように流れる結果、タンブル板１００には型４００に対して押さえ込む方向の力Ｆが作用し、ポート中子２００の浮きの発生を防止して、ポート中子２００およびタンブル板１００の位置精度を確保することができる。したがって、乱流の発生を抑制するとともにタンブル板１００が型に対して浮き上がることを防止することができ、鋳造品質の向上を図ることができる。
【００４３】
（第２の実施形態）
図１３（Ａ）（Ｂ）（Ｃ）は、第２の実施形態に係る鋳包み成形用鋳造装置における溶湯補給手段４２０の説明に供する図である。なお、理解の容易のために、図１３ではシリンダヘッド１０の概略断面図および左側面図を示してある。
【００４４】
第２の実施形態は、湯流れ形成手段４１０に近接して溶湯補給手段４２０がさらに設けられている点で第１の実施形態と相違している。
【００４５】
前述した湯流れ形成手段４１０のみでは鋳物品に引け巣欠陥が発生する虞がある。図１３（Ａ）には、引け巣欠陥などが生じやすい部位を二点鎖線で囲んで示してある。このように引け巣欠陥が発生する虞がある場合には、第２の実施形態のように、キャビティ４０４内のうちタンブル板１００が載置された部位とは異なる部位へ溶湯を補給する溶湯補給手段４２０を、前記湯流れ形成手段４１０に近接して設けるのが好ましい。溶湯補給手段４２０は、キャビティ４０４内のうちタンブル板１００が載置された部位とは異なる部位に向かう溶湯の流れを形成する他の湯流れ形成手段としての機能を備えている。溶湯補給手段４２０は、湯流れ形成手段４１０による湯流れ形成機能を損なわない位置に設置することが重要である。
【００４６】
溶湯補給手段４２０は、例えば、湯口４１３から構成された湯流れ形成手段４１０に連通する溶湯補給通路４２１から湯流れ形成手段４１０と一体的に構成されている。かかる構成によれば、引け巣欠陥などが生じやすい部位に向けて溶湯補給通路４２１を通って溶湯が補給されるため、引け巣などの他の鋳造欠陥の発生をも抑制することができる。これにより、シリンダヘッド１０全体の製品品質が向上する。なお、図１３（Ａ）中の矢印「４１０−Ｍ」は湯流れ形成手段４１０により形成される湯流れ方向を示し、矢印「４２１−Ｍ」は溶湯補給通路４２１を介しての溶湯補給方向を示している。
【００４７】
さらに、湯流れ形成手段４１０および溶湯補給手段４２０の両者は、製品としては不要なものであることから、シリンダヘッド１０おける製品としての形状の外側に相当する位置に配置するのが好ましい（図１３（Ａ）参照）。このように構成すれば、図１３（Ｃ）に示すように、鋳造工程の後工程において、切断機のカッタ４３０により、湯流れ形成手段４１０および溶湯補給手段４２０の両者を一工程で除去することができ、シリンダヘッド１０に対する機械加工を容易かつ迅速に行うことが可能となる。
【００４８】
なお、鋳物品としてシリンダヘッド１０を、鋳包み対象の板状部材としてタンブル板１００を例に挙げて説明したが、本発明は、この実施形態に限定されるものではなく、鋳包み対象の板状部材を鋳物品の鋳造成形時に鋳包み成形する、鋳包み成形用鋳造装置および鋳包み成形方法に広く適用できるものである。
【００４９】
また、型内に載置されるポート中子２００（砂中子に相当する）に、タンブル板１００（板状部材に相当する）の一部を溶湯に鋳包まれるように外部に突出して予め設置した実施形態について説明したが、本発明は、この場合に限定されるものではない。砂中子を用いることなく、鋳包み対象の板状部材が型に載置される形態にも本発明を適用することができる。
【００５０】
また、湯流れ形成手段４１０を湯口４１３から、溶湯補給手段４２０を溶湯補給通路４２１から一体的に構成した形態を示したが、本発明はこの場合に限定されるものではない。例えば、湯流れ形成手段４１０としての整流板を配置したり、溶湯補給手段４２０を湯流れ形成手段４１０とは別個独立して設けたりしてもよい。
【産業上の利用可能性】
【００５１】
本発明は、溶湯の乱流が発生することを抑制するとともに鋳包み対象の板状部材が鋳造型に対して浮き上がることを防止し得る溶湯の流れを形成して、鋳造品質の向上を図る用途に適用できる。
【図面の簡単な説明】
【００５２】
【図１】エンジンのシリンダヘッドを示す概略断面図である。
【図２】吸気ポートの軸直角断面図である。
【図３】シリンダヘッドでの気流状態を示す概略図である。
【図４】図３の概略平面図である。
【図５】図５（Ａ）（Ｂ）は、本実施形態に係るタンブル板を示す平面図および側面図である。
【図６】図６（Ａ）（Ｂ）は、タンブル板が予め設置されたポート中子を示す平面図および側面図である。
【図７】ポート中子を造型する型を示す概略断面図である。
【図８】ポート中子を造型する型を破断してタンブル板を露呈した状態で示す平面図である。
【図９】シリンダヘッドの鋳造成形時にタンブル板を鋳包み成形する鋳包み成形用鋳造装置における型を示す図であり、型内にポート中子などの各種中子を設置した状態を示す断面図である。
【図１０】図１０（Ａ）（Ｂ）は、シリンダヘッドの鋳造成形時にタンブル板を鋳包み成形する対比例における不具合の説明に供する図である。
【図１１】本発明に係る鋳包み成形用鋳造装置および鋳包み成形方法の概念の説明に供する図である。
【図１２】図１２（Ａ）（Ｂ）は、溶湯の所定の流れをキャビティ内に形成する湯流れ形成手段の説明に供する図である。
【図１３】図１３（Ａ）（Ｂ）（Ｃ）は、第２の実施形態に係る鋳包み成形用鋳造装置における溶湯補給手段の説明に供する図である。
【符号の説明】
【００５３】
１０      シリンダヘッド、
１４      吸気ポート、
１００    タンブル板（鋳包み対象の板状部材、吸気ポート用の仕切り板）、
２００    ポート中子（砂中子、吸気ポート成形用砂中子）、
３００    中子型、
４００    鋳造型（鋳包み成形用鋳造装置における型）、
４０４    キャビティ、
４１０    湯流れ形成手段、
４１０−Ｍ    湯流れ形成手段により形成される湯流れ方向、
４１１    板状部材と鋭角をなす面、
４１２    型に対して押さえ込む方向の力を板状部材に付勢する溶湯の流れ、
４１３    湯口、
４２０    溶湯補給手段、
４２１    溶湯補給通路、
４２１−Ｍ    溶湯補給通路を介しての溶湯補給方向、
Ｔａ      シリンダ側端部、
Ｔｂ      吸気側端部、
Ｔｃ      側縁部、
Ｆ        板状部材を型に対して押さえ込む方向の力。
【図１】
2005118865.tif 000003
【図２】
2005118865.tif 000004
【図３】
2005118865.tif 000005
【図４】
2005118865.tif 000006
【図５】
2005118865.tif 000007
【図６】
2005118865.tif 000008
【図７】
2005118865.tif 000009
【図８】
2005118865.tif 000010
【図９】
2005118865.tif 000011
【図１０】
2005118865.tif 000012
【図１１】
2005118865.tif 000013
【図１２】
2005118865.tif 000014
【図１３】
2005118865.tif 000015